(57)【要約】【課題】防曇性及び防曇性能の長期持続性、並びに透明性に優れ、塗工時のレベリング性に優れており、当該防曇性組成物を塗工して形成した防曇層が、優れたアンチブロッキング性及び耐傷性を示すことができる防曇性組成物を提供する。【解決手段】コロイダルシリカ、ガラス転移点が４０〜１００℃の疎水性バインダー樹脂、及びシリコーン系界面活性剤を含有し、  前記コロイダルシリカの固形分質量（Ｍａ）と、前記疎水性バインダー樹脂の質量（Ｍｂ）との質量比（Ｍａ／Ｍｂ）が、０．５〜５．０である、ことを特徴とする防曇性組成物。【選択図】なし【特許請求の範囲】
【請求項１】
コロイダルシリカ、ガラス転移点が４０〜１００℃の疎水性バインダー樹脂、及びシリコーン系界面活性剤を含有し、
前記コロイダルシリカの固形分質量（Ｍａ）と、前記疎水性バインダー樹脂の固形分質量（Ｍｂ）との質量比（Ｍａ／Ｍｂ）が、０．５〜５．０である、
ことを特徴とする防曇性組成物。
【請求項２】
前記シリコーン系界面活性剤の含有量は、前記コロイダルシリカの固形分と前記疎水性バインダー樹脂の固形分との合計１００質量部に対して、２〜３０質量部である、請求項１に記載の防曇性組成物。
【請求項３】
前記シリコーン系界面活性剤が、ポリエーテル変性シリコーンオイルである、請求項１又は２に記載の防曇性組成物。
【請求項４】
合成樹脂フィルムの少なくとも一方の表面に、請求項１〜３のいずれかに記載の防曇性組成物により形成された防曇層を有する防曇性フィルム。
【請求項５】
前記防曇層の接触角が２０°以下である、請求項４に記載の防曇性フィルム。
【発明の詳細な説明】
【技術分野】
【０００１】
本発明は、防曇性組成物及び防曇性フィルムに関する。
【背景技術】
【０００２】
従来、様々な分野でフィルム等の製品に防曇性を付与する技術が求められている。例えば、農業の分野では、農業用作物を栽培する場合、市場性及び生産性を高めるために、塩化ビニルフィルムや、ポリエチレン、エチレン−酢酸ビニル共重合体及びポリオレフィン系樹脂を主体とした特殊フィルム等の農業用フィルムにより被覆して有用作物を栽培する、ハウス栽培やトンネル栽培が盛んに行われている。
【０００３】
上述の農業用フィルムには、太陽光を透過させるために透明性が高いことや、フィルムの内側表面に付着した水滴を栽培作物に落下させることなくフィルム内面に沿って流下させるという、いわゆる防曇性が要求される。
【０００４】
フィルムに防曇性を付与する方法として、フィルムを形成する合成樹脂組成物に、ソルビタン脂肪酸エステル等の防曇剤を練り込む方法が用いられている。この方法は、練り込まれた防曇剤が樹脂表面へブリードアウトすることにより、フィルムに防曇性を発現させる方法であるが、当該方法によると、フィルムからの防曇剤のブリードアウトが速いため、フィルムをハウスに展張後１年も経過すると防曇性の効果が低下するという問題がある。
【０００５】
このような問題が解消された農業用フィルムとして、合成樹脂フィルムの片面に、コロイド状シリカ粒子を含有する水性アクリル変性ウレタン樹脂塗膜層を設けた農業用防滴性フィルムが提案されている（特許文献１の請求項１参照）。当該農業用防滴性フィルムの塗膜層として、水性アクリル変性ウレタン樹脂、コロイド状シリカ粒子、ポリエーテル変性シリコーン系界面活性剤を含有する水性エマルション組成物を塗布し、乾燥して得られた塗膜層が記載されている（特許文献１の請求項２参照）。
【０００６】
しかしながら、上述の農業用防滴性フィルムでは、水性エマルション組成物に含まれる樹脂が十分に検討されておらず、水性エマルション組成物の塗工時にレベリング性が低下することにより、流滴性が極端に低下して、防曇性が劣るという問題がある。
【０００７】
また、上述の農業用防滴性フィルムは、フィルム同士のブロッキングを生じ、作業性に劣るという問題がある。
【０００８】
更に、上述の水性エマルション組成物を用いて形成された塗膜層は耐傷性に劣り、表面が水分を含んだ状態で擦れると塗膜層が破損して、防曇性が低下するという問題がある。
【０００９】
従って、防曇性及び防曇性能の長期持続性、並びに透明性に優れ、塗工時のレベリング性に優れており、当該防曇性組成物を塗工して形成した防曇層が、優れたアンチブロッキング性及び耐傷性を示すことができる防曇性組成物の開発が望まれている。
【先行技術文献】
【特許文献】
【００１０】
【特許文献１】特開平７−２９８７９１号公報
【発明の概要】
【発明が解決しようとする課題】
【００１１】
本発明は、上記の問題に鑑みてなされたものであり、防曇性及び防曇性能の長期持続性、並びに透明性に優れ、塗工時のレベリング性に優れており、当該防曇性組成物を塗工して形成した防曇層が、優れたアンチブロッキング性及び耐傷性を示すことができる防曇性組成物を提供することを目的とする。
【課題を解決するための手段】
【００１２】
本発明者等は、上記目的を達成すべく鋭意研究を重ねた結果、コロイダルシリカ、ガラス転移点が４０〜１００℃の疎水性バインダー樹脂、及びシリコーン系界面活性剤を含有し、コロイダルシリカの固形分質量（Ｍａ）と、疎水性バインダー樹脂の質量（Ｍｂ）との質量比（Ｍａ／Ｍｂ）が０．５〜５．０である防曇性組成物によれば、上記目的を達成できることを見出し、本発明を完成するに至った。
【００１３】
即ち、本発明は、下記の防曇性組成物及び防曇性フィルムに関する。
１．コロイダルシリカ、ガラス転移点が４０〜１００℃の疎水性バインダー樹脂、及びシリコーン系界面活性剤を含有し、
前記コロイダルシリカの固形分質量（Ｍａ）と、前記疎水性バインダー樹脂の固形分質量（Ｍｂ）との質量比（Ｍａ／Ｍｂ）が、０．５〜５．０である、
ことを特徴とする防曇性組成物。
２．前記シリコーン系界面活性剤の含有量は、前記コロイダルシリカの固形分と前記疎水性バインダー樹脂の固形分との合計１００質量部に対して、２〜３０質量部である、項１に記載の防曇性組成物。
３．前記シリコーン系界面活性剤が、ポリエーテル変性シリコーンオイルである、項１又は２に記載の防曇性組成物。
４．合成樹脂フィルムの少なくとも一方の表面に、項１〜３のいずれかに記載の防曇性組成物により形成された防曇層を有する防曇性フィルム。
５．前記防曇層の接触角が２０°以下である、項４に記載の防曇性フィルム。
【発明の効果】
【００１４】
本発明の防曇性組成物は、防曇性及び防曇性能の長期持続性、並びに透明性に優れ、塗工時のレベリング性に優れており、当該防曇性組成物を塗工して形成した防曇層が、優れたアンチブロッキング性及び耐傷性を示すことができる。
【図面の簡単な説明】
【００１５】
【図１】本発明の防曇性フィルムの層構成の一例を示す断面図である。
【図２】本発明の防曇性フィルムの層構成の一例を示す断面図である。
【発明を実施するための形態】
【００１６】
本発明の防曇性組成物は、コロイダルシリカ、ガラス転移点が４０〜１００℃の疎水性バインダー樹脂、及びシリコーン系界面活性剤を含有し、上記コロイダルシリカの固形分質量（Ｍａ）と、上記疎水性バインダー樹脂の固形分質量（Ｍｂ）との質量比（Ｍａ／Ｍｂ）が、０．５〜５．０である防曇性組成物である。
【００１７】
上記防曇性組成物は、コロイダルシリカを含有するので、優れた防曇性及び防曇性能の長期持続性を示す。
【００１８】
また、本発明の防曇性組成物は、シリコーン系界面活性剤を含有し、且つ、コロイダルシリカの固形分質量（Ｍａ）と、疎水性バインダー樹脂の固形分質量（Ｍｂ）との質量比（Ｍａ／Ｍｂ）が特定の範囲であるので、透明性に優れ、塗工時のレベリング性に優れており、当該防曇性組成物を塗工して形成した防曇層が、優れたアンチブロッキング性を示すことができる。
【００１９】
更に、本発明の防曇性組成物は、バインダーとして特定の範囲のガラス転移点を示す疎水性バインダー樹脂を用いるので、当該防曇性組成物を塗工して形成した防曇層が優れたアンチブロッキング性及び耐傷性を示す。
【００２０】
以下、本発明の防曇性組成物及び防曇性フィルムについて詳細に説明する。
【００２１】
１．防曇性組成物
本発明の防曇性組成物は、コロイダルシリカ、ガラス転移点が４０〜１００℃の疎水性バインダー樹脂、及びシリコーン系界面活性剤を含有し、上記コロイダルシリカの固形分質量（Ｍａ）と、上記疎水性バインダー樹脂の固形分質量（Ｍｂ）との質量比（Ｍａ／Ｍｂ）が、０．５〜５．０である。
【００２２】
上記（Ｍａ／Ｍｂ）が０．５よりも小さいと、防曇組成物を用いて形成した防曇層が十分な防曇性を発揮できない。上記（Ｍａ／Ｍｂ）が５．０よりも大きいと、防曇性組成物の透明性が低下する。上記（Ｍａ／Ｍｂ）は、０．８〜３．０であることが好ましく、１．０〜２．５であることがより好ましい。
【００２３】
（疎水性バインダー樹脂）
本発明の防曇性組成物が含有する疎水性バインダー樹脂としては、例えばアクリル系樹脂、ウレタン系樹脂、エポキシ樹脂、ポリエステル樹脂等が上げられるが、特にアクリル系樹脂が好適に用いられる。
【００２４】
上記アクリル系樹脂としては、例えば、（メタ）アクリル系単量体の単独又は共重合体、（メタ）アクリル系単量体と他の共重合可能な単量体との共重合体が挙げられる。なお、本明細書において、「（メタ）アクリル系単量体」は、アクリル系単量体又はメタアクリル系単量体を意味し、他の（メタ）と記載された部分についても同様である。
【００２５】
上記（メタ）アクリル系単量体としては、具体的には、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｔ−ブチル（メタ）アクリレート、ｉ−ブチル（メタ）アクリレート、ｎ−ヘキシル（メタ）アクリレート、ｎ−オクチル（メタ）アクリレート、２−エチルヘキシル（メタ）アクリレート、シクロヘキシル（メタ）アクリレート、ベンジル（メタ）アクリレート、フェニル（メタ）アクリレート、ノニル（メタ）アクリレート、デシル（メタ）アクリレート、ドデシル（メタ）アクリレート、ステアリル（メタ）アクリレート等のアルキル（メタ）アクリレート；２−ヒドロキシエチル（メタ）アクリレート、２−ヒドロキシプロピル（メタ）アクリレート、４−ヒドロキシブチル（メタ）アクリレート、グリセロールモノ（メタ）アクリレート、グリシジル（メタ）アクリレート等の官能基含有（メタ）アクリレート；（メタ）アクリルアミド等が挙げられる。これらの単量体は、１種を単独で又は２種以上を併用することができる。
【００２６】
上記（メタ）アクリル系単量体と共重合可能な他の単量体としては、具体的には、スチレン、α−メチルスチレン等の芳香族ビニル単量体；ビニルピリジン、ビニルアルコール、ビニルイミダゾール、ビニルピロリドン、酢酸ビニル、１−ビニルイミダゾール等のビニル単量体；モノメチルイタコネート、モノエチルイタコネート等のイタコン酸エステル；モノメチルフマレート、モノエチルフマレート、モノプロピルフマレート、モノブチルフマレート等のフマル酸エステル；及びモノメチルマレート、モノエチルマレート、モノプロピルマレート、モノブチルマレート等のマレイン酸エステルが挙げられる。これらの単量体は、１種を単独で又は２種以上を併用することができる。
【００２７】
上記ウレタン系樹脂としては、例えば、ポリエーテル系、ポリエステル系、ポリカーボネート系のアニオン性ポリウレタン樹脂を用いることができる。これらのウレタン系樹脂は、水性組成物、又はエマルジョンの形態で用いてもよい。
【００２８】
上記ウレタン系樹脂としては、防曇層の合成樹脂フィルムとの密着性、耐水性及び表面強度（耐傷付き性）に優れる点でポリカーボネート系のアニオン性ポリウレタン樹脂のエマルジョンが好ましく、防曇層の耐水性及び耐傷付き性が更に向上し、且つ防曇性を発現するまでの時間が短縮でき、防曇性が持続する点で、シラノール基を有するポリカーボネート系のアニオン性ポリウレタン樹脂のエマルジョンがより好ましい。これらのウレタン系樹脂は、１種または２種以上を組み合わせて使用してもよい。
【００２９】
本発明の防曇性組成物が含有する疎水性バインダー樹脂は、ガラス転移点（Ｔｇ）が４０〜１００℃である。疎水性バインダー樹脂のガラス転移点が４０℃以上であることにより、防曇性組成物を塗工して形成した防曇層が優れたアンチブロッキング性を示し、ガラス転移点が１００℃以下であることにより、防曇性組成物を塗工して形成した防曇層の脱落が抑制され、優れた耐傷性を示す。なお、本明細書において、疎水性バインダー樹脂のガラス転移点は、ＪＩＳ  Ｋ７１２１に準拠した測定方法により測定される値である。
【００３０】
本発明の防曇性組成物において、上記疎水性バインダー樹脂の固形分の含有量は、防曇性組成物を１００質量％として１〜１０質量％であることが好ましく、２〜７質量％であることがより好ましい。
【００３１】
（コロイダルシリカ）
本発明の防曇性組成物は、コロイダルシリカを含有する。コロイダルシリカは、ＳｉＯ２の化学組成式で示されるシリカ粒子が、液体に分散してコロイドを形成した状態のものである。コロイダルシリカに含まれるシリカ粒子の平均粒子径は、当該シリカ粒子が一次粒子である場合、１００ｎｍ以下が好ましく、６０ｎｍ以下がより好ましい。また、上記シリカ粒子の一次粒子の平均粒子径は、１ｎｍ以上が好ましく、３ｎｍ以上がより好ましい。なお、本明細書において、上記コロイダルシリカを形成するシリカ粒子の一次粒子の平均粒子径は、ＪＩＳ  Ｚ８８３０に準拠したＢＥＴ法により測定することができる。
【００３２】
上記一次粒子であるシリカ粒子を含有するコロイダルシリカの市販品としては、日産化学工業株式会社製コロイダルシリカ  商品名：「ＳＴ―ＸＳ」（平均粒子径４〜６ｎｍ）、「ＳＴ−Ｓ」（平均粒子径８〜１１ｎｍ）、「ＳＴ−３０」（平均粒子径１０〜１５ｎｍ）、「ＳＴ−５０」（平均粒子径２０〜２５ｎｍ）、「ＳＴ−２０Ｌ」（平均粒子径４０〜５０ｎｍ）、「ＳＴ−ＸＬ」（平均粒子径４０〜６０ｎｍ）等が挙げられる。
【００３３】
コロイダルシリカに含まれるシリカ粒子は、上記一次粒子が結合した二次粒子であってもよい。上記シリカ粒子が二次粒子である場合、コロイダルシリカとしては、ネックレス状コロイダルシリカ、及び鎖状コロイダルシリカが挙げられる。
【００３４】
＜ネックレス状コロイダルシリカ＞
ネックレス状コロイダルシリカは、シリカ粒子の一次粒子が環状に結合した二次粒子を含むコロイダルシリカである。すなわち、上記ネックレス状コロイダルシリカは、数個ないし十数個のシリカ粒子の一次粒子が、パールネックレスのように環状に凝集した二次粒子を含むコロイダルシリカである。上記ネックレス状コロイダルシリカに含まれる二次粒子は、一次粒子が環状に凝集していればよく、ネックレス状の環から分岐した分枝鎖があってもよい。また、一次粒子により形成される環は、完全な円形又は楕円形のものに限られず、歪な形状の環であってもよい。上記ネックレス状コロイダルシリカに含まれる二次粒子の形状は、電子顕微鏡により観察することができる。
【００３５】
ネックレス状コロイダルシリカを形成するシリカ粒子の一次粒子としては特に限定されず、従来公知のものを用いることができる。
【００３６】
上記ネックレス状コロイダルシリカに含まれる二次粒子を形成する一次粒子の平均粒子径は、５〜３０ｎｍが好ましく、８〜２５ｎｍがより好ましい。平均粒子径が上記範囲の一次粒子を用いることにより、より防曇性に優れた防曇性組成物とすることができる。
【００３７】
上記ネックレス状コロイダルシリカに含まれる二次粒子は、一次粒子が結合し、７０〜２００ｎｍの長さに連なっていることが好ましく、８０〜１５０ｎｍの長さに連なっていることがより好ましい。上記二次粒子の長さは、一次粒子の結合により形成される二次粒子の環の一周の長さである。ネックレス状コロイダルシリカに含まれる二次粒子の長さを上記範囲とすることにより、防曇性組成物がより防曇性に優れる。ネックレス状コロイダルシリカに含まれる二次粒子の長さは、電子顕微鏡により写真撮影し、撮影された二次粒子の一周の長さを測ることにより測定することができる。
【００３８】
上記ネックレス状コロイダルシリカの市販品としては、日産化学工業株式会社製ネックレス状コロイダルシリカ  商品名：「ＳＴ−ＰＳ−Ｓ」、「ＳＴ−ＰＳ−Ｍ」、「ＳＴ−ＰＳ−ＳＯ」、「ＳＴ−ＰＳ−ＭＯ」、「ＳＴ−ＰＳ−Ｓ−ＡＫ」が挙げられる。
【００３９】
＜鎖状コロイダルシリカ＞
鎖状コロイダルシリカは、シリカ粒子の一次粒子が数個ないし十数個鎖状に結合した二次粒子を含むコロイダルシリカであり、環状構造を有しない二次粒子を含むコロイダルシリカである。上記鎖状コロイダルシリカに含まれるシリカ粒子は、一次粒子が鎖状に凝集していればよく、直鎖状であってもよいし、分枝鎖状であってもよい。上記鎖状コロイダルシリカの形状は、電子顕微鏡により観察することができる。
【００４０】
鎖状コロイダルシリカを形成するシリか粒子の一次粒子としては特に限定されず、従来公知のものを用いることができる。
【００４１】
上記鎖状コロイダルシリカに含まれる二次粒子を形成する一次粒子の平均粒子径は、３〜３０ｎｍが好ましく、１０〜１５ｎｍがより好ましい。粒子径が上記範囲のコロイダルシリカの一次粒子を用いることにより、防曇性組成物が透明性に優れる。
【００４２】
上記鎖状コロイダルシリカに含まれる二次粒子は、一次粒子が結合し、３０〜１５０ｎｍの長さに連なっていることが好ましく、４０〜１００ｎｍの長さに連なっていることがより好ましい。上記鎖状コロイダルシリカの長さは、一次粒子の結合により形成される鎖状の二次粒子の主鎖の長さと、分枝鎖の長さとの合計の長さである。鎖状コロイダルシリカの長さを上記範囲とすることにより、防曇性組成物がより透明性に優れる。鎖状コロイダルシリカの長さは、電子顕微鏡により写真撮影し、撮影された鎖状コロイダルシリカの主鎖の長さと、分枝鎖の長さを測定して合計することにより測定することができる。
【００４３】
上記鎖状コロイダルシリカの市販品としては、日産化学工業部式会社製鎖状コロイダルシリカである、「スノーテックス−ＵＰ」シリーズ等が挙げられ、より具体的には、商品名：「ＳＴ−ＵＰ」、「ＳＴ−ＯＵＰ」等が挙げられる。
【００４４】
上記コロイダルシリカは、一次粒子であるシリカ粒子を含有するコロイダルシリカ、ネックレス状コロイダルシリカ、鎖状コロイダルシリカを単独で用いてもよいし、これらのうち２種以上を混合して用いてもよい。
【００４５】
本発明の防曇性組成物において、上記コロイダルシリカの固形分の含有量は、防曇性組成物を１００質量％として１〜１０質量％であることが好ましく、２〜８質量％であることがより好ましい。
【００４６】
（シリコーン系界面活性剤）
本発明の防曇性組成物は、シリコーン系界面活性剤を含有する。上記シリコーン系界面活性剤としては、下記式１で示されるものが挙げられる。
【００４７】
【化１】
2016130274.tif 000002
【００４８】
上記式１中、ｎは正数を示し、１以上の自然数であることが好ましい。
【００４９】
上記式１中Ｒ１〜Ｒ３は、アルキル基、シクロアルキル基、アルコキシル基等の有機基；ヒドロキシル基、シラノール基等の酸素を含む基を示す。上記式１で示されるシリコーン系界面活性剤中に存在する有機基は置換基を有していてもよく、当該置換基としては、ハロゲン原子、珪素原子、アリール基、エーテル基等が挙げられる。また、Ｒ２は水素原子、ハロゲン原子、珪素原子であってもよい。
【００５０】
上記シリコーン系界面活性剤としては、具体的には、ジメチルシリコーンオイル、メチルハイドロジェンシリコーンオイル、メチルフェニルシリコーンオイル、アミノ変性シリコーンオイル、アルキル変性シリコーンオイル、フェニル変性シリコーンオイル、カルボキシル変性シリコーンオイル、高級脂肪酸変性シリコーンオイル、エポキシ変性シリコーンオイル、ビニル基含有シリコーンオイル、アルコール変性シリコーンオイル、ポリエーテル変性シリコーンオイル、アルキル・ポリエーテル変性シリコーンオイル、フッ素変性シリコーンオイル、アルコキシシラン、反応性シロキサンオリゴマー、及びこれらの構造を持つシリコーンエラストマー等が挙げられる。これらは、単独で用いても２種以上を併用してもよい。これらの中でも、防曇性組成物に高いレベリング性を付与でき、防曇性組成物を用いて形成した防曇層に高い防曇性を付与できる点で、ポリエーテル変性シリコーンオイルが好ましい。
【００５１】
上記ポリエーテル変性シリコーンオイルが含有するポリエーテル変性シリコーンとしては、直鎖状ポリエーテル変性シリコーン、分岐鎖状ポリエーテル変性シリコーン、アルキル鎖共変性ポリエーテル変性シリコーン等が挙げられる。
【００５２】
上記直鎖状ポリエーテル変性コーンとしては、ＰＥＧ−１１メチルエーテルジメチコン、ＰＥＧ／ＰＰＧ−２０／２２ブチルエーテルジメチコン、ＰＥＧ−９ジメチコン、ＰＥＧ−３ジメチコン、ＰＥＧ−９メチルエーテルジメチコン、ＰＥＧ−１０ジメチコン、ＰＥＧ−３２メチルエーテルジメチコン等が挙げられる。
【００５３】
上記分岐鎖状ポリエーテル変性シリコーンとしては、ＰＥＧ−９ポリジメチルシロキシエチルジメチコン等が挙げられる。
【００５４】
上記アルキル鎖共変性ポリエーテル変性シリコーンとしては、ラウリルＰＥＧ−９ポリジメチルシロキシエチルジメチコン等が挙げられる。
【００５５】
上記シリコーン系界面活性剤の市販品としては、東レ・ダウコーニング社製  製品名「ＳＦ８４１７」、「ＢＹ１６−８４９」、「ＦＺ−３７６０」、「ＢＹ１６−８９２」、「ＢＹ１６−２１３」、「ＢＹ−１６−８７１」、「ＢＹ１６−８５３Ｕ」、「ＢＹ１６−８９１」、「ＢＹ１６−８９３」、「ＦＺ−３７９３」、「ＳＦ-８４１１」、「ＳＦ-８４１３」、「ＢＹ１６−８３９」、「ＢＹ１６−８７６」、「ＦＺ−３７３６」、「ＳＦ８４２１」、「ＢＹ１６−８８０」、「ＳＦ８４２７」、「ＢＹ１６−２０１」、「ＳＦ８４２８」、「ＢＹ１６−８４６」、「ＳＦ８４１６」、「ＳＨ２０３」、「ＳＦ８４１９」、「ＳＦ８４２２」、「ＳＦ１２６５」、「ＳＨ５１０」、「ＳＨ５５０」、「ＳＨ７１０」、；信越シリコーン社製  製品名「ＳＨ２００−１０ＣＳ」、「ＢＹ１６−８７３」、「ＰＲＸ４１３」、「ＳＨ２００−１００ＣＳ」、「ＳＨ２００ＣＶ−１１０ＣＳ」、「ＳＨ５１０−１００ＣＳ」、「ＳＨ５１０−５００ＣＳ」、「ＳＨ１１０７」、「ＳＨ２０３」、「ＳＦ８４１６」、「ＢＹ１６−８４６」、「ＦＳ１２６５−３００ＣＳ」；モメンティブ・パフォーマンス・マテリアルズ社製「ＴＳＦ４５１」、「ＴＳＦ４３１」、「ＴＳＦ４５６」、「ＴＳＦ４１１」、「ＸＦ４２−３３４」、「ＸＦ４２−Ｂ３６２９」、「ＴＦＳ４４２１」、「ＸＦ４２−Ａ３１６１」、「ＴＳＦ４７０２」、「ＴＳＦ４７０３」、「ＴＳＦ４７０５」、「ＴＳＦ４７０８」、「ＴＳＦ４４４１」、「ＴＳＦ４７３０」、「ＹＦ３９６５」、「ＴＳＦ４４５０」、「ＴＳＦ４７００」、「ＴＳＦ４７０１」、「ＸＦ４２−Ｂ０９７０」等が挙げられる。
【００５６】
また、上記シリコーン系界面活性剤の中でも、上記ポリエーテル変性シリコーンオイルの市販品としては、東レ・ダウコーニング社製  製品名「ＳＨ３７７１Ｍ」、「ＳＨ８７００」、「ＳＨ８４００」、「Ｌ-７００２」、「ＦＺ−２１０４」、「ＦＺ−７７」、「Ｌ-７６０４」、「ＦＺ−２２０３」、「ＦＺ−２２０８」、；信越シリコーン社製  製品名「ＫＦ−６０１１」、「ＫＦ−６０１１Ｐ」、「ＫＦ−６０１２」、「ＫＦ−６０１３」、「ＫＦ−６０１５」、「ＫＦ−６０１６」、「ＫＦ−６０１７」、「ＫＦ−６０１７Ｐ」、「ＫＦ−６００４」、「ＫＦ−６０４３」、「ＫＦ−６０２８」、「ＫＦ−６０２８Ｐ」、「ＫＦ−６０３８」；モメンティブ・パフォーマンス・マテリアルズ社製  「ＴＳＦ４４４０」、「ＴＳＦ４４５２」、「ＴＳＦ４４６０」、「ＴＳＦ４４４１」、「ＴＳＦ４４４５」、「ＴＳＦ４４４６」等が挙げられる。
【００５７】
本発明の防曇性組成物において、上記シリコーン系界面活性剤の含有量は、上記コロイダルシリカの固形分と上記疎水性バインダー樹脂の固形分との合計１００質量部に対して、２〜３０質量部が好ましく、５〜２５質量部がより好ましく、３．５〜２０質量部が更に好ましく、５〜１６質量部が特に好ましい。シリコーン系界面活性剤の量が多過ぎると防曇性組成物の透明性が低下するおそれがあり、少な過ぎると防曇性組成物のレベリング性が低下するおそれがある。
【００５８】
上記コロイダルシリカ、及び疎水性バインダー樹脂は、通常市販されている水等の分散媒に分散された製品そのもの、又は、通常市販されている粉末等を水等の分散媒に分散させたもののいずれを用いてもよい。
【００５９】
本発明の防曇性組成物は、分散媒を含有していてもよい。本発明の防曇性組成物は、上記コロイダルシリカ、疎水性バインダー樹脂、シリコーン系界面活性剤、及び、必要に応じて後述する他の成分が、分散媒中に分散された形態であることが好ましい。分散媒としては、水を含む、水混合性溶媒が挙げられ、具体的には、水；メチルアルコール、エチルアルコール、イソプロピルアルコール等の一価アルコール類；エチレングリコール、ジエチレングリコール、グリセリン等の多価アルコール類；ベンジルアルコール等の環式アルコール類；セロソルブアセテート類；ケトン類等が挙げられる。これらの分散媒は、水と混合して用いることが望ましい。
【００６０】
（他の成分）
本発明の防曇性組成物は、上記コロイダルシリカ、疎水性バインダー樹脂、シリコーン系界面活性剤を含有していれば、更に、必要に応じて無機フィラー、紫外線吸収剤、光安定剤、酸化防止剤、滑剤、熱安定剤、帯電防止剤等の他の成分を通常の量で配合することができる。
【００６１】
無機フィラーとしては、一般に用いられる各種の化合物が挙げられ、特に、カルシウム、マグネシウム、アルミニウム等の酸化物、水酸化物、炭酸塩、ケイ酸塩及び、その複合物が好ましい。具体的には、クレー（カオリンクレー、ソフタクレー、バードクレー、焼成クレー、ロウ石クレー）、タルク（滑石、フレンチチョーク）、アスベスト（クリソタイル、クロシドライド、アンモナイト、アンソフェライト、トレモライト、アクチノライト）、マイカ、ベントナイト、セリサイト、ゼオライト、アタパルジャイト、軽石粉、スレート粉、長石粉、ケイ灰石、フラースアース、トリポリ石、蛭石、含水又は無水の沈降性ケイ酸カルシウム、ケイ酸マグネシウム等のケイ酸塩；ハイドロタルサイト類（含水又は無水アルミニウム／マグネシウム塩基性炭酸塩、硫酸塩、硝酸塩、リン酸塩、アルミニウム／亜鉛塩基性炭酸塩、硫酸塩、硝酸塩、リン酸塩）；三酸化アンチモン、酸化マグネシウム、二酸化チタン、酸化亜鉛、酸化アルミ（含水又は無水）等の酸化物；炭酸カルシウム（重質炭カル、軽質炭カル、膠質炭カル又は沈降性炭カル、胡粉、チョーク、ウィッチング、アラレ石）、炭酸マグネシウム（沈降性、含水及び無水）等の炭酸塩；硫酸バリウム（バライト粉）、沈降性硫酸バリウム、硫酸カルシウム（石コウ、軟石コウ又は沈降性）、ブランフィクス等の硫酸塩；ライム（水酸化アルミ）、水酸化マグネシウム等の水酸化物；カーボンブラック（ファーネス、チャンネル、ランプ、サーマル、アセチレン）、グラファイト、炭素繊維、炭素球、無煙炭粉等の炭素原子からなるもの；銅、アルミニウム、ブロンズ、鉛、亜鉛、スチール等の金属の粉末、繊維、ホイスカーあるいはワイヤー；繊維状、球状、発泡、フライアッシュ球、シラスバルーン等のガラス物質；バリウムフェライト；マグネタイト；二硫化モリブデン；チタン酸カリ等が挙げられる。これらは、１種または２種以上を組合せて使用してもよい。
【００６２】
紫外線吸収剤としては、例えばベンゾトリアゾール系、ベンゾエート系、ベンゾフェノン系、シアノアクリレート系、フェニルサリシレート系等の紫外線吸収剤が挙げられる。中でも、ベンゾフェノン系紫外線吸収剤及び／又はベンゾトリアゾール系紫外線吸収剤が好適に用いられる。
【００６３】
光安定剤としては、防曇性組成物に通常配合される種々の化合物を使用することができる。具体的には、例えば、４−アセトキシ−２，２，６，６−テトラメチルピペリジン、ビス（２，２，６，６−テトラメチル−４−ピペリジン）アジペート、トリス（２，２，６，６−テトラメチル−４−ピペリジル）ベンゼン−１，３，５−トリカルボキシレート等のヒンダードアミン系化合物が挙げられる。
【００６４】
酸化防止剤としては、２，６−ジ−ｔｅｒｔ−ブチル−４−メチルフェノール、２，２’−メチレンビス（６−ｔｅｒｔ−ブチル−４−エチルフェノール）、ジラウリルチオジプロピオネート等が挙げられる。 
【００６５】
滑剤ないし熱安定剤としては、例えばポリエチレンワックス、流動パラフィン、ビスアマイド、ステアリン酸、ステアリン酸亜鉛、脂肪族アルコール、ステアリン酸カルシウム、ステアリン酸バリウム、リシノール酸バリウム、ジブチル錫ジラウレート、ジブチル錫ジマレート、有機リン酸金属塩、有機ホスファイト化合物、フェノール類、β−ジケトン化合物等が挙げられる。
【００６６】
上記他の成分は、それぞれ１種または２種以上を組合せて使用することができる。上記他の成分のそれぞれの配合量は、防曇性組成物の性能を低下させない範囲とすることが好ましく、通常は、コロイダルシリカの固形分、疎水性バインダー樹脂の固形分、シリコーン系界面活性剤、及び分散媒の合計を１００質量部として、合計１０質量部以下の範囲で選択することができる。
【００６７】
本発明の防曇性組成物の製造方法としては特に限定されず、従来公知の方法を用いることができる。例えば、コロイダルシリカ、疎水性バインダー樹脂、シリコーン系界面活性剤、分散媒、及び必要に応じて他の成分を添加し、ホモジナイザー等の撹拌装置により撹拌混合する方法が挙げられる。
【００６８】
２．防曇層
本発明の防曇性組成物を合成樹脂フィルム等の表面に塗布し、乾燥させることにより、防曇層を形成することができる。防曇層の厚みは、塗布後の防曇性組成物の固形分の厚みとして０．１〜３．０μｍ程度が好ましく、０．２〜２．０μｍ程度がより好ましい。
【００６９】
合成樹脂フィルム等の表面に防曇性組成物を塗布する方法としては特に限定されないが、例えば、ドクターブレードコート法、ロールコート法、ディップコート法、スプレーコート法、ロッドコート法、バーコート法、ナイフコート法、ハケ塗り等の公知の塗布方法が挙げられる。本発明の防曇性組成物は、塗工時に良好なレベリング性を示し、塗布された防曇性組成物を乾燥することにより、防曇性に優れた防曇層を形成することができる。乾燥方法は、自然乾燥又は強制乾燥のいずれの乾燥方法を採用してもよい。強制乾燥方法を採用する場合の乾燥温度は、３０〜１２０℃が好ましく、５０〜１００℃がより好ましい。また、強制乾燥としては加熱乾燥が挙げられ、当該加熱乾燥としては、熱風乾燥法、赤外線乾燥法、遠赤外線乾燥法等が挙げられる。
【００７０】
本発明の防曇性組成物により形成された防曇層の接触角は２０°以下が好ましい。当該防曇層の接触角を２０°以下とすることにより、後述する防曇性フィルムの防曇性が特に良好となる。なお、上記接触角は、ＪＩＳ  Ｒ３２５７に準拠した測定方法により、水滴の容量３μｌ、θ／２法により算出する測定条件により測定した値である。
【００７１】
３．防曇性フィルム
本発明は、合成樹脂フィルムの少なくとも一方の表面に、上記防曇層が形成された防曇性フィルムでもある。合成樹脂フィルムに上記防曇層を形成することにより、防曇性及び防曇性能の長期持続性、並びに透明性に優れ、優れたアンチブロッキング性及び耐傷性を示す防曇性フィルムを得ることができる。
【００７２】
上記合成樹脂フィルムを形成する樹脂としては、特に限定されないが、塩化ビニル樹脂；ポリエチレン（低密度ポリエチレン（ＬＤＰＥ）、高密度ポリエチレン（ＨＤＰＥ）、直鎖状低密度ポリエチレン（ＬＬＤＰＥ））、ポリプロピレン、エチレン−プロピレン共重合体、エチレン−ブテン共重合体等のポリオレフィン樹脂；エチレン−酢酸ビニル共重合体；エチレン−アクリル酸共重合体等が挙げられる。特に、農業用フィルムとして用いる場合、透明性、耐候性及び経済性の点から、ポリオレフィン樹脂、エチレン−酢酸ビニル共重合体を用いることが好ましい。これらは、単独で用いてもよいし、２種以上を組み合わせて用いてもよい。
【００７３】
上記合成樹脂フィルムには、赤外線吸収剤、光安定剤、紫外線吸収剤、酸化防止剤、アンチブロッキング剤、スリップ剤、界面活性剤、顔料等が含まれていてもよい。
【００７４】
上記赤外線吸収剤としては、無機フィラー等が挙げられる。
【００７５】
上記光安定剤としては上述の防曇性組成物に用いられる光安定剤と同様のものを用いることができる。
【００７６】
合成樹脂フィルム上に防曇層を形成する際の防曇性組成物の塗布方法、塗布条件、防曇層の厚み等は、上記防曇層において説明した方法によればよい。
【００７７】
合成樹脂フィルムと防曇層との接着性が十分でない場合には、合成樹脂フィルムの表面に、予めプラズマ放電処理、コロナ放電処理等の前処理を施しておいてもよい。
【００７８】
上記防曇性フィルムは、農業用フィルムであることが好ましい。上記防曇性フィルムは、防曇性及び防曇性能の長期持続性、並びに透明性に優れ、優れたアンチブロッキング性及び耐傷性を示すので、農業用フィルムとして、作物栽培用のハウス、トンネル等に用いるのに適している。
【００７９】
上記防曇性フィルムを農業用フィルムとして用い、ハウスに展張する場合、防曇層がハウスの内側となる面に形成されているように展張することが好ましい。防曇層がハウスの内側となる面に形成されていることにより、防曇性フィルムの内側表面に付着した水滴が、栽培作物へ落下するのを抑制することができる。
【００８０】
上記防曇性フィルムは、防曇層が合成樹脂フィルムの両面に形成されていてもよい。防曇層が合成樹脂フィルムの両面に形成された防曇性フィルムを農業用フィルムとして用い、ハウスに展張すると、上述のようにハウスの内側となる面に形成された防曇層により、水滴が栽培作物へ落下するのを抑制することができる上に、更に、ハウスの外側となる面に形成された防曇層により、ハウス外面の汚れを抑制することができる。
【実施例】
【００８１】
以下、本発明の実施例について説明する。本発明は、下記の実施例に限定されない。
【００８２】
（合成樹脂フィルムの調製）
直鎖状低密度ポリエチレン（ＬＬＤＰＥ：ダウケミカル社製  商品名「エリート５１００」密度０．９２０ｇ／ｃｍ３、ＭＦＲ０．８ｇ／１０分）、赤外線吸収剤（無機フィラー：共和化学工業株式会社製  商品名「ＤＨＴ−４Ａ」）、及び、光安定剤（ＨＡＬＳ：ＢＡＳＦジャパン社製  商品名「ＴＩＮＵＶＩＮ７８３」）を表１に示す配合で混合し、２５ｍｍφダイを備える単層インフレーション成形装置（ＨＡＡＫＥ社製）を用い、成形温度１７０℃、ブロー比２．０の条件で押し出し成形して、厚さ１５０μｍの合成樹脂フィルムを調製した。
【００８３】
実施例１〜６及び比較例１〜４
表１に示す配合により、表２に示す疎水性バインダー樹脂及び必要に応じてシランカップリング剤、表３に示すコロイダルシリカ、並びに、表４に示す界面活性剤を、分散媒と混合して撹拌することにより防曇性組成物を調製した。
【００８４】
疎水性バインダー樹脂Ａ〜Ｃは、以下のようにして調製した。すなわち、四ツ口フラスコにポリオキシエチレンラウリルエーテル２質量部及び水８０質量部を仕込んで窒素ガス気流下で６０℃まで加熱した。反応温度を６０〜７０℃に保持しながら、過硫酸アンモニウム０．５質量部を添加し、更に表２に示した配合により各単量体を混合して調製した混合物１００質量部を３時間にわたって滴下した。滴下終了後も温度を６０〜７０℃に２時間保持した後冷却し、アクリル系樹脂である疎水性バインダー樹脂の分散媒への分散液を得た。なお、表１において、防曇性組成物中のコロイダルシリカ及び疎水性バインダー樹脂の配合量は、固形分での配合量を示している。また、表２において、疎水性バインダー樹脂の組成は、固形分での組成を示しており、疎水性バインダー樹脂は、当該固形分が水に分散したエマルジョンの状態で用いられる。
【００８５】
上述のようにして調製した防曇性組成物を、＃７バーコーターを用いて合成樹脂フィルム上に塗布した。防曇性組成物が塗布された合成樹脂フィルムを、７０℃のオーブン中で１分間保持し、防曇性組成物の液状分散媒を揮散させて防曇層とすることにより、防曇性フィルムを調製した。防曇性フィルムを形成する防曇層の被膜の厚みは約１．０μｍであった。
【００８６】
実施例１〜６及び比較例１〜４の防曇性組成物及び防曇性フィルムについて、以下の評価を行った。
【００８７】
＜透明性試験＞（ヘーズ測定）
ＪＩＳ  Ｋ７１０５に準拠した測定方法により、日本電色工業社：ＭＤＨ２０００を用いてヘーズを測定し、下記基準に従って評価した。
〇：１７以下
△：１７を超え、２４以下
×：２４を超える
【００８８】
＜アンチブロッキング性試験＞
ＪＩＳ  Ｐ８１４７に準拠した方法により、テスター産業株式会社：ＡＢ−５０２摩擦角測定機を用いて、下記測定条件により傾斜角度を測定し、下記基準に従って評価した。測定条件は、以下の通りである。すなわち、１３ｃｍ×２０ｃｍの試験片を、防曇層が上方に来るようにして両端をテープで固定した。また、１０００ｍｇ（６．３ｃｍ×１０．２ｃｍ）の滑り片に、１０ｃｍ×１１ｃｍの試験片を防曇層が下方に来るようにしてテープで貼り付けた。２つの試験片の防曇層同士が擦れる様にセットし、滑り片が滑り出す傾斜角度を測定した。
◎：２５°以下
〇：２５°を超え、３５°以下
△：３５°を超え、４５°以下
×：４５°を超える
【００８９】
＜耐傷性試験＞（コロイダルシリカ残存率）
試験片の防曇層に存在するコロイダルシリカの量（剥離前のコロイダルシリカの量）を蛍光Ｘ線装置で計測した。当該防曇層に、脱イオン水を０．２ｍｇ吹き付けた。脱イオン水を吹き付けた防曇層を、１００ｇの荷重を掛けてクラフト紙で１００回擦り、蛍光Ｘ線装置で残存しているコロイダルシリカの量（剥離後のコロイダルシリカの量）を計測した。コロイダルシリカ残存率を、下記式に基づいて算出した。
［コロイダルシリカ残存率（％）］＝（［剥離後のコロイダルシリカの量］／［剥離前のコロイダルシリカの量］）×１００
算出されたコロイダルシリカ残存率に基づいて、下記基準に従って評価した。
◎：８４％を超える
〇：７５％を超え、８４％以下
△：５０％を超え、７５％以下
×：５０％以下
【００９０】
＜レベリング性＞
防曇性組成物を、＃７バーコーターを用いて合成樹脂フィルム上に塗工後乾燥し形成された防曇層の掠れ状態を目視にて下記基準に従って評価した。
○：掠れが発生している
×：掠れが発性していない
【００９１】
＜接触角＞
ＪＩＳ  Ｒ３２５７に準拠した測定方法により、水滴の容量３μｌ、θ／２法により算出する測定条件により測定した。測定面を防曇層として、下記基準に従って評価した。
◎：１０°以下
○：１０°を超え、２０°以下
△：２０°を超え、４０°以下
×：４０°以上
【００９２】
＜防曇性試験＞（防曇性（１）：初期防曇性）
水を入れた水槽の上部に、試験片の防曇層が水槽側となるように、水面に対して３０°の角度をつけて試験片を設置した。水槽内の水面と、試験片の下端との距離を３０ｃｍとした。この状態で、外気温２０℃、水温４０℃の条件下で１時間保持し、試験片の表面に付着した水滴が流れ落ちるまでの時間を計測し、下記基準に従って評価した。
◎：１５分以下
〇：１５分を超え、２５分以下
△：２５分を超え、３５分以下
×：３５分を超える
【００９３】
＜防曇性試験＞（防曇性（２）：防曇性能の長期持続性）
水を入れた水槽の上部に、試験片の防曇層が水槽側となるように、水面に対して３０°の角度をつけて試験片を設置した。水槽内の水面と、試験片の下端との距離を３０ｃｍとした。この状態で、外気温２０℃、水温４０℃の条件下で１２０日間保持し、試験片の表面に水滴が付着している面積を、５日、１０日、２０日、３０日、４０日、の時点で計測し、下記基準に従って評価した。
〇：水滴の付着面積が試験片の面積の１０％以下
△：水滴の付着面積が試験片の面積の１０％を超え、５０％以下
×：水滴の付着面積が試験片の面積の５０％を超える
【００９４】
＜防曇性試験＞（防曇性（３）：傷付時の防曇性能の長期持続性）
試験片の防曇層に脱イオン水を０．２ｍｇ吹き付けた。脱イオン水を吹き付けた防曇層の表面を、１００ｇの荷重を掛けてクラフト紙で１００回擦り、水を入れた水槽の上部に、試験片の防曇層が水槽側となるように、水面に対して３０°の角度をつけて試験片を設置した。水槽内の水面と、試験片の下端との距離を３０ｃｍとした。この状態で、外気温２０℃、水温４０℃の条件下で３０日間保持し、試験片の表面に水滴が付着している面積を、５日、１０日、２０日、３０日、の時点で計測し、下記基準に従って評価した。
〇：水滴の付着面積が試験片の面積の１０％以下
△：水滴の付着面積が試験片の面積の１０％を超え、５０％以下
×：水滴の付着面積が試験片の面積の５０％を超える
【００９５】
結果を表１に示す。
【００９６】
【表１】
2016130274.tif 000003
【００９７】
【表２】
2016130274.tif 000004
【００９８】
【表３】
2016130274.tif 000005
【００９９】
【表４】
2016130274.tif 000006
【符号の説明】
【０１００】
１…防曇性フィルム、２…合成樹脂フィルム、３…防曇層
【図１】
2016130274.tif 000007
【図２】
2016130274.tif 000008